(57)【要約】  本発明によれば、トリメチレンカーボネートを合成する方法であって、以下の工程：  （ａ）１，３−プロパンジオールと、ホスゲンおよびビス−クロロホルメートからなる群から選択される化合物とを反応させて、以下の構造：【化７】2005513129.tif 000009（式中、ｎは、少なくとも２である；Ｒ１は、Ｈ、Ｒ３−Ｃｌ、Ｒ３−ＯＨおよび−Ｃ（Ｏ）Ｃｌからなる群から選択される末端基であり、ここで、Ｒ３は、Ｃ１〜Ｃ６の直鎖または分枝アルキルであり、そしてＲ２は、−ＯＣＨ２ＣＨ２ＣＨ２Ｃｌ、−ＯＣＨ２ＣＨ２ＣＨ２ＯＨおよびＣｌからなる群から選択される末端基である）を有するポリカーボネート中間体を形成する工程；および  （ｂ）トリメチレンカーボネートの気相状態に対応する温度および圧力の組合せを提供する工程、を包含する、方法が提供される。
2005513129.tif 000002
【特許請求の範囲】
【請求項１】
トリメチレンカーボネートを合成する方法であって、以下の工程：
（ａ）１，３−プロパンジオールと、ホスゲンおよびビス−クロロホルメートからなる群から選択される化合物とを反応させて、以下の構造：
【化１】
2005513129.tif 000007
（式中、ｎは、少なくとも２である；Ｒ１は、Ｈ、Ｒ３−Ｃｌ、Ｒ３−ＯＨおよび−Ｃ（Ｏ）Ｃｌからなる群から選択される末端基であり、ここで、Ｒ３は、Ｃ１〜Ｃ６の直鎖または分枝アルキルであり、そしてＲ２は、−ＯＣＨ２ＣＨ２ＣＨ２Ｃｌ、−ＯＣＨ２ＣＨ２ＣＨ２ＯＨおよびＣｌからなる群から選択される末端基である）を有するポリカーボネート中間体を形成する工程；および
（ｂ）トリメチレンカーボネートの気相状態に対応する温度および圧力の組合せを提供する工程、
を包含する、方法。
【請求項２】
前記ポリカーボネート中間体が、少なくとも１個の−Ｃ（Ｏ）Ｃｌ末端基を有し、工程（ｂ）の前に、該ポリカーボネート中間体が、加熱されて反応し、該クロロホルメート末端基の少なくとも一部を脱離する、請求項１に記載の方法。
【請求項３】
（ｃ）前記トリメチレンカーボネート蒸気を凝縮する工程をさらに包含する、請求項１に記載の方法。
【請求項４】
前記反応物およびポリカーボネート中間体が、工程（ｂ）中にて、不活性ガスと共に散布される、請求項１に記載の方法。
【請求項５】
減圧が、工程（ｂ）中にて、適用される、請求項１に記載の方法。
【請求項６】
前記不活性ガスが、窒素を含有する、請求項４に記載の方法。
【請求項７】
（ｂ）における温度が、５０℃と２５０℃の間である、請求項１に記載の方法。
【請求項８】
（ｂ）が、触媒の非存在下にて、前記ポリカーボネート中間体を解重合する工程を包含する、請求項１に記載の方法。
【請求項９】
前記加熱工程（ｂ）中にて、前記温度が、１５０℃より高く、そして前記圧力が、２０ｍｍ水銀未満である、請求項１に記載の方法。
【請求項１０】
（ｂ）にて、触媒が使用されて、前記ポリカーボネート中間体の解重合を促進する、請求項１に記載の方法。
【請求項１１】
前記触媒が、亜鉛粉末、酸化亜鉛、スズ粉末、ハロゲン化スズおよび有機スズ化合物からなる群から選択される、請求項１０に記載の方法。
【請求項１２】
（ａ）において、前記ポリカーボネート中間体が、以下の（ｉ）および（ｉｉ）により形成される、請求項１に記載の方法：
（ｉ）１，３−プロパンジオールおよびホスゲンを反応させることであって、ここで、１，３−プロパンジオールとホスゲンとのモル比は、１．３：０．７〜０．７：１．３であること；および
（ｉｉ）−２０℃〜１００℃の温度にして、該温度を、該１，３−プロパンジオールとホスゲンとを反応させて該ポリカーボネート中間体を形成するのに十分な時間にわたって維持すること。
【請求項１３】
前記反応物およびポリカーボネート中間体が、（ｉｉ）において、不活性ガスと共に散布される、請求項１２に記載の方法。
【請求項１４】
（ｉｉ）において、減圧が、反応器に加えられる、請求項１２に記載の方法。
【請求項１５】
１，３−フロパンジオールとホスゲンとのモル比が、１．０５：０．９５〜０．９５：１．０５である、請求項１２に記載の方法。
【請求項１６】
（ｉｉ）での前記反応容器の温度が、０℃〜２５℃である、請求項１２に記載の方法。
【請求項１７】
溶媒が使用されない、請求項１２に記載の方法。
【請求項１８】
活性水素を含有しない有機溶媒が、（ｉ）での前記反応物に加えられる、請求項１２に記載の方法。
【請求項１９】
ホスゲン等価物が、ホスゲンの代わりに使用される、請求項１２に記載の方法。
【請求項２０】
前記ホスゲン等価物が、ジホスゲンまたはトリホスゲンの一方または両方である、請求項１９に記載の方法。
【請求項２１】
（ａ）での前記ポリカーボネート中間体が、以下の（ｉ）、（ｉｉ）および（ｉｉｉ）により形成される、請求項１に記載の方法：
（ｉ）−２０℃〜１００℃の温度で、１，３−プロパンジオールを過剰のホスゲンと反応させて、以下の構造を有するビス−クロロホルメートを形成すること：
【化２】
2005513129.tif 000008
（ｉｉ）１，３−プロパンジオールを、１，３−プロパンジオールと該ビス−クロロホルメートとのモル比が１．３：０．７〜０．７：１．３であるように、該ビス−クロロホルメートと反応させること；および
（ｉｉｉ）０℃〜１００℃の温度にして、該温度を、該１，３−プロパンジオールとビス−クロロホルメートとを反応させて該ポリカーボネート中間体を形成するのに十分な時間にわたって維持すること。
【請求項２２】
前記反応器が、（ｉｉｉ）において、不活性ガスを散布される、請求項２１に記載の方法。
【請求項２３】
（ｉｉｉ）において、減圧が、反応器に加えられる、請求項２１に記載の方法。
【請求項２４】
１，３−プロパンジオールとビス−クロロホルメートとのモル比が、１．０５：０．９５〜０．９５：１．０５である、請求項２１に記載の方法。
【請求項２５】
（ｉ）での前記反応容器の温度が、０℃〜２５℃である、請求項２１に記載の方法。
【請求項２６】
（ｉｉｉ）での前記温度が、２５℃〜７５℃である、請求項２１に記載の方法。
【請求項２７】
溶媒が使用されない、請求項２１に記載の方法。
【請求項２８】
活性水素を含有しない有機溶媒が、（ｉ）での前記反応物に加えられる、請求項２１に記載の方法。
【請求項２９】
前記不活性ガスが、窒素を含有する、請求項２２に記載の方法。
【請求項３０】
ホスゲン等価物が、ホスゲンの代わりに使用される、請求項２１に記載の方法。
【請求項３１】
前記ホスゲン等価物が、ジホスゲンまたはトリホスゲンの一方または両方である、請求項３０に記載の方法。
【請求項３２】
（ｄ）前記凝縮トリメチレンカーボネートを単離する工程；および（ｅ）該トリメチレンカーボネートを適当な有機溶媒中で結晶化する工程をさらに包含する、請求項１に記載の方法。
【請求項３３】
前記有機溶媒が、アセトンである、請求項３２に記載の方法。
【請求項３４】
前記凝縮トリメチレンカーボネートが、適当な容器に入れられ、そして固化される、請求項１に記載の方法。
【請求項３５】
前記容器が、ドラムまたはトートである、請求項３４に記載の方法。
【請求項３６】
前記凝縮トリメチレンカーボネートが、固化される、請求項１に記載の方法。
【請求項３７】
前記固化トリメチレンカーボネートが、顆粒または粉末形態に粉砕される、請求項３６に記載の方法。
【発明の詳細な説明】
【背景技術】
【０００１】
（発明の背景）
１．発明の分野
本発明は、環状炭酸エステルを生成する方法に関する。さらに特定すると、本発明は、トリメチレンカーボネートを生成する低価格方法に関する。
【０００２】
２．先行技術の記載
環状炭酸エステルは、例えば、生体分解性の可能性がある重合体の構築ブロックとして、使用されている。特定の環状炭酸エステルであるトリメチレンカーボネート（１，３−ジオキサン−２−オン）は、種々の用途（例えば、外科用縫合材料、血管移植および骨接合装置）で使用され得る。トリメチレンカーボネートは、重合しても体積が減らないという独特の特性があるために、使用が望ましいモノマーである。
【０００３】
トリメチレンカーボネートは、ポリ（トリメチレンカーボネート）ポリオール（これらは、アクリルメラミン被覆を可撓性にする際に使用される）の合成におけるモノマーとして、使用され得る。トリメチレンカーボネートはまた、外科用縫合および変性ポリウレタンエラストマーを製造するのに使用され得る。ポリ（トリメチレンカーボネート）ポリオールは、室温および高温の両方での可撓性を向上させ、選定した市販のアクリルポリオールで処方したウレタン被覆の粘度を低下させる。
【０００４】
トリメチレンカーボネートを工業的に製造するために、比較的に簡単な工業プロセスにより、高収率で生成できる環状カーボネートを生じる合成方法を発見することが望まれている。トリメチレンカーボネートのような炭酸エステルを生成する多数の方法が公知である。例えば、ナトリウムまたはナトリウムメトキシドの存在下にて炭酸ジエチルを１，３−プロパンジオールでエステル交換することは、最も古い生成方法の１つである（Ｗ．Ｈ．Ｃａｒｏｔｈｅｒｓ  ａｎｄ  Ｆ．Ｖ．Ｎａｔｔａ，Ｊ．Ａｍ．Ｃｈｅｍ．Ｓｏｃ．５２（１９３０）３２２）が、得られる生成物の純度は、重合反応で使用するのに十分ではなく、その結果、品質が悪い生成物が得られる。それに加えて、収率が低いので、この方法は、工業用途には魅力的ではない。
【０００５】
Ｍｕｌｌｅｒらの米国特許第５，２１２，３２１号は、トリメチレンカーボネートを生成する方法を開示しており、ここで、１，３−プロパンジオールは、亜鉛粉、酸化亜鉛、スズ粉、ハロゲン化スズまたは有機スズ化合物の存在下にて、高温で、炭酸ジエチルと反応される。しかしながら、Ｍｕｌｌｅｒらの方法は、残渣および触媒の処理、分離、単離および廃棄に時間がかかり費用が高くつくので、非常に費用がかかる。
【０００６】
Ｇｒｅｙの米国特許第５，０９１，５４３号は、５員および６員環状カーボネートを調製する方法を開示している。この方法は、１，２−または１，３−ジオールを、アルキルアンモニウム塩、第三級アミンおよびイオン交換樹脂（これは、アルキルアンモニウム基または第三級アミノ基を含有する）の存在下にて、炭酸のアクリルジエステルと反応させる工程を包含する。カーボネート系の副生成物を含まない環状カーボネートが得られる。しかしながら、Ｇｒｅｙの方法もまた、その方法でハロゲン化物イオンに晒したときに腐食しない構造の材料から作製した反応器を使用する必要があるので、非常に費用がかかる。残渣および触媒の単離および廃棄もまた、時間がかかり費用が高くつく。
【０００７】
トリメチレンカーボネートを調製するのに使用される他の方法は、亜鉛系触媒の存在下にて、１，３−プロパンジオールを尿素と反応させる工程を包含する。この種の方法は、例えば、日本特許第７−３３０６８６号および同第７−３３０７５６号で記載されている。この方法は、触媒の単離、回収および再生利用に時間がかかり費用が高くつく。
【０００８】
トリメチレンカーボネートはまた、溶媒としてテトラヒドロフランを使用して、２当量のトリエチルアミンの存在下にて、１，３−プロパンジオールをクロロギ酸エチルと反応させることにより、製造されている（Ｔｏｓｈｉｒｏ  Ａｇｒｉｇａら、Ｍａｃｒｏｍｏｌｅｃｕｌｅｓ  ３０（１９９７）７３７）。しかしながら、この方法は、トリメチレンカーボネートの収率が低く、また、アミンおよび溶媒の回収に時間がかかり費用が高くつく。
【０００９】
直鎖カーボネート重合体は、触媒量の窒素含有塩基を使用して、炭酸ジハライドおよびジオールから調製できる。例えば、Ｍａｄｉｇａｎの米国特許第４，３６５，０５５号は、少なくとも１種の置換または非置換１，３−プロパンジオールの無水溶液にホスゲンを取り込むことにより、カーボネート系生成物を調製する方法を開示している。このＭａｄｉｇａｎ特許の個々の教示には、この溶液中に触媒量の窒素含有塩基（例えば、ピリジン）を存在させることにより、環状カーボネートの同時生成が少なくされることがある。Ｍａｄｉｇａｎらにより開示された方法では、直鎖カーボネート重合体を生成するために、触媒量の窒素含有ヒドロハライド塩形成性の塩基を使用する必要がある。Ｍａｄｉｇａｎの方法もまた、溶媒を除去する必要があるので、費用が高くつく。
【発明の開示】
【発明が解決しようとする課題】
【００１０】
トリメチレンカーボネートを生成する低価格方法が必要とされている。低価格方法は、比較的に高い収率でトリメチレンカーボネートを生成するのが望ましい。もし、触媒または酸スカベンジャー（これらは、触媒物質またはヒドロハライド塩の残渣を洗浄および／または再生利用または廃棄する費用を伴う）を使用とすることなくトリメチレンカーボネートが製造できるなら、さらにコストを削減できる。望ましい特徴の一部または全部の組合せは、さらに望ましい。
【課題を解決するための手段】
【００１１】
（発明の要旨）
本発明は、トリメチレンカーボネートを合成する方法に関し、該方法は、以下の工程を包含する：
ＨＣｌスカベンジャーなしで、１，３−プロパンジオールと、ホスゲンまたはビス−クロロホルメートのいずれかとを反応させて、以下の構造を有するポリカーボネート系中間体を形成する工程：
【００１２】
【化３】
2005513129.tif 000003
ここで、ｎは、少なくとも２である；Ｒ１は、末端基であり、そしてＨ、Ｒ３−Ｃｌ、Ｒ３−ＯＨまたは−Ｃ（Ｏ）Ｃｌであり得、ここで、Ｒ３は、Ｃ１〜Ｃ６直鎖または分枝アルキルであり、そしてＲ２は、末端基であり、−ＯＣＨ２ＣＨ２ＣＨ２Ｃｌ、−ＯＣＨ２ＣＨ２ＣＨ２ＯＨまたはＣｌであり得る；および
トリメチレンカーボネートが気相にある温度および圧力の組合せを加えて、トリメチレンカーボネート蒸気を生じる工程。
【００１３】
本発明は、有利には、効率的な収率でトリメチレンカーボネートを製造する方法を提供する。本発明のある実施態様は、触媒または酸スカベンジャーを使用する必要がないので、さらに有利である。触媒または酸スカベンジャーを使用する必要はないものの、本発明の方法の他の実施態様では、触媒または酸スカベンジャーの使用は排除されない。
【００１４】
（発明の詳細な説明）
特に明記しない限り、本明細書中で使用する成分の量、反応条件などを表わす全ての数値または表現は、いずれの場合でも、「約」との用語で修飾される。圧力の言及は、全て、特に明記しない限り、絶対圧を意味する。
【００１５】
本発明のトリメチレンカーボネートを合成する方法は、ＨＣｌスカベンジャーなしで、１，３−プロパンジオールと、ホスゲンまたはビス−クロロホルメートのいずれかとを反応させて、以下の構造を有するポリカーボネート系中間体を形成する第一工程を包含する：
【００１６】
【化４】
2005513129.tif 000004
ここで、ｎは、トリメチレンカーボネート単位の数である。添字ｎは、整数であり、任意の数であり得る。本発明の実施態様では、ｎは、２〜１００，０００であり、２〜１，０００であり得、典型的には、ｎは、２〜５００であり、さらに典型的には、２〜２５０であり、最も典型的には、３〜１００である。ｎが高すぎるとき、このポリカーボネート系生成物の粘度が高くなりすぎ得、工業規模で取り扱うのが困難になり得る。Ｒ１は、末端基であり、そしてＨ、Ｒ３−Ｃｌ、Ｒ３−ＯＨまたは−Ｃ（Ｏ）Ｃｌであり得、ここで、Ｒ３は、Ｃ１〜Ｃ６直鎖または分枝アルキルであり、そしてＲ２は、末端基であり、そして−ＯＣＨ２ＣＨ２ＣＨ２Ｃｌ、−ＯＣＨ２ＣＨ２ＣＨ２ＯＨまたはＣｌであり得る。このカーボネート系中間体を製造するには、公知の方法が使用できる。
【００１７】
本発明の実施態様では、このポリカーボネート系中間体は、１，３−プロパンジオールとホスゲンとを反応させることにより、調製され得る。その反応物中の１，３−プロパンジオールとホスゲンとのモル比は、最も効率的には、化学量論量またはその近くであるが、理論的には、広い範囲が使用できる。例えば、１，３−プロパンジオールとホスゲンとの反応物比は、１．３：０．７〜０．７：１．３の範囲、典型的には、０．８：１．２〜１．２：０．８の範囲、最も典型的には、０．９５：１．０５〜１．０５：０．９５の範囲であり得る。１，３−プロパンジオールおよびホスゲンを規定した範囲外で使用するとき、その収率は、工業要件には実用的ではないほどに低くなり得る。
【００１８】
本発明の実施態様では、僅かに過剰な１，３−プロパンジオールが使用され得る。過剰な１，３−プロパンジオールを使用するとき、１，３−プロパンジオールとホスゲンとの比は、１．０００１：１〜１．３：１、典型的には、１．００１：１〜１．２：１、さらに典型的には、１．０１：１〜１．１：１、最も典型的には、１．０１：１〜１．０５：１である。過剰な１，３−プロパンジオールは、クロロホルメート末端基の形成をできるだけ少なくする。過剰な１，３−プロパンジオールを使用するとき、得られるポリカーボネート系中間体は、一般式ＩＩで表わされる組成物の少量と、一般式ＩＩＩを備えたポリカーボネート系生成物で表わされる組成物の主要量との混合物であり得る：
【００１９】
【化５】
2005513129.tif 000005
ここで、ｎは、上記のように定義される。
【００２０】
本発明の方法では、ホスゲンに加えて、ホスゲン等価物が使用できる。本発明で使用できるホスゲン等価物には、ジホスゲンおよびトリホスゲンが挙げられるが、これらに限定されない。ホスゲン等価物は、その場で分解してホスゲンを形成するが、ある場合には、ホスゲンと比較して、工業規模で取り扱い易いために、好ましい。
【００２１】
この中間体の構造ＩＩでのクロロホルメート末端基は、好ましくない。このクロロホルメート末端基は、活性水素含有化合物（例えば、アルコールおよび水）と反応できる。従って、クロロホルメート末端基を有する中間体は、保存中に反応し続けて、塩化水素およびＣＯ２を発生し得るが、これは、回避するのが好ましい。
【００２２】
１，３−プロパンジオールとホスゲンとの反応を実行する温度は、重要ではない。実用性を考慮すると、この反応は、典型的には、−２０℃〜１００℃、典型的には、−１０℃〜７５℃、さらに典型的には、０℃〜５０℃、最も典型的には、０℃〜２５℃の温度で、実行される。この温度が規定範囲より低いとき、特に、−２０℃より低いとき、その重合速度は、工業用途に望ましいよりも遅くなり得る。この温度が規定範囲よりも高いとき、特に、１００℃よりも高いとき、その１，３−プロパンジオールの一部は、反応して、１−クロロ−３−プロパノールを形成し得、これは、重合中にて、その重合体を「末端キャップ化」するように作用して、それにより、この重合体の得られる分子量を制限する。
【００２３】
その反応容器の温度は、１，３−プロパンジオールとホスゲンとを反応させてポリカーボネート系生成物にするのに十分な時間にわたって、その重合温度で維持され得る。この反応中にて、塩化水素が形成され、適当な冷却器を通って、この反応容器から除去される。塩化水素の除去は、減圧および／または不活性ガスの散布を使用することにより、助けられ得る。典型的には、サブナタント（ｓｕｂｎａｔａｎｔ）不活性ガス散布が使用される。もし、塩化水素が形成されるにつれて急速に除去されないなら、ヒドロキシ末端基は、不要なアルキル塩化物に変換され得る。アルキル塩化物は、これらのポリカーボネート中間体の形成中にて、鎖ターミネーターまたは「鎖ストッパー」として作用できる。本発明の実施態様では、この冷却器の温度は、適当な温度で維持され、また、蒸発したホスゲンも冷却し得る。ホスゲンを冷却するために、８℃（ホスゲンの沸点）未満、典型的には、０℃未満の冷却器温度が適当であることが分かっている。
【００２４】
この重合は、典型的には、ニート（すなわち、モノマーおよび重合体のみを含有する）で進行する。しかしながら、本発明の方法では、適当な溶媒は、使用され得る。適当な溶媒には、活性水素を含有しない溶媒がある。適当な溶媒には、トルエン、ヘプタンおよび１，２−ジクロロエタンが挙げられるが、これらに限定されない。
【００２５】
この１，３−プロパンジオールおよびホスゲンは、任意の添加順序で、この反応容器に加えることができる。典型的には、それらは、同時に加えられる。
【００２６】
代替実施態様では、ポリ（トリメチレンカーボネート）は、１，３−プロパンジオールを１，３−プロパンジオールのビス−クロロホルメートと反応させることにより、調製され得る。このビス−クロロホルメートは、適当な反応容器にて、１，３−プロパンジオールを過剰のホスゲンに加えて、一般式ＩＶを有するビス−クロロホルメートを形成することにより、調製され得る：
【００２７】
【化６】
2005513129.tif 000006
この反応は、−２０℃〜１００℃、典型的には、−１０℃〜７５℃、さらに典型的には、０℃〜５０℃、最も典型的には、０℃〜２５℃の温度で、実行され得る。その温度が規定範囲より低い（特に、−２０℃より低い）とき、その反応は、ゆっくりと進行し、工業用に利用するには実用的ではなくなり得る。これらの規定温度範囲より高いと、競争反応が起こり易くなる。
【００２８】
ホスゲンに加えて、このビス−クロロホルメートを調製するのに、ホスゲン等価物が使用できる。このビス−クロロホルメートを製造するのに使用できるホスゲン等価物には、ジホスゲンおよびトリホスゲンが挙げられるが、これらに限定されない。
【００２９】
これらのビス−クロロホルメートを調製する際に、１，３−プロパンジオールとホスゲンとの比は、１：１．７〜１：１０、典型的には、１：２．１〜１：５、最も典型的には、１：２．１〜１：３であり得る。上記の量より低い量では、十分に過剰なホスゲンが存在し得ず、形成されるビス−クロロホルメートの収率は、低くなり得る。より多くの量のホスゲンは、理論的には可能であるが、このビス−クロロホルメートを分離してホスゲンを回収し再利用する労力が高くなることから、高い費用がかかり得る。
【００３０】
１，３−プロパンジオールのビス−クロロホルメートを形成する予備工程を利用する実施態様では、ポリカーボネート中間体は、１，３−プロパンジオールおよびビス−クロロホルメートを適当な反応容器に加えることにより、調製され得る。１，３−プロパンジオールとビス−クロロホルメートとの比は、１．３：０．７〜０．７：１．３、典型的には、０．８：１．２〜１．２：０．８、最も典型的には、０．９５：１．０５〜１．０５：０．９５であり得る。１，３−プロパンジオールおよびビス−クロロホルメートを上記の範囲外で使用するとき、カーボネート系生成物の収率は、工業用途には実用的ではないほどに低くなり得る。
【００３１】
この重合は、１，３−プロパンジオールおよびビス−クロロホルメートを反応させてポリカーボネート中間体を形成するのに適当な温度で、実行される。この温度は、０℃〜１００℃、典型的には、０℃〜７５℃、さらに典型的には、０℃〜５０℃、最も典型的には、０℃〜２５℃であり得る。この温度が上記の範囲より低いとき、特に、０℃より低いとき、その重合速度は、工業用途に望ましいよりも遅くなり得る。この温度が上記の範囲よりも高いとき、特に、１００℃よりも高いとき、その１，３−プロパンジオールの一部は、反応して、１−クロロ−３−プロパノールを形成し得、これは、重合中にて、鎖の成長を停止するように作用して、それにより、このカーボネート系中間体の得られる分子量を制限する。
【００３２】
この温度は、１，３−プロパンジオールとビス−クロロホルメートとを反応させてカーボネート系中間体を形成するのに十分な時間にわたって、維持される。低い圧力および／または不活性ガスを使用すると、塩化水素を除去し易くなり、これは、不要な副反応をできるだけ少なくする。
【００３３】
この重合は、典型的には、ニート（すなわち、モノマーおよび重合体のみを含有する）で進行する。しかしながら、本発明の方法では、適当な溶媒は、使用できる。適当な溶媒には、活性水素を含有しない溶媒がある。適当な溶媒には、トルエン、ヘプタンおよび１，２−ジクロロエタンが挙げられるが、これらに限定されない。
【００３４】
このポリカーボネート中間体が形成された後、それは、分解してトリメチレンカーボネートを形成する前に、任意の予備熱処理にかけられ得る。この予備熱処理は、このポリカーボネート中間体を反応してそこからクロロホルメート末端基を脱離するように働く。その末端基の脱離により、塩化水素が発生する。この変換は、塩化水素の除去により助けられ、これは、このポリカーボネート中間体に不活性ガスを導入することにより、および／または減圧を加えることにより、促進できる。任意の不活性ガスが使用できる。適当な不活性ガスには、窒素、ネオン、アルゴンおよびヘリウムが挙げられるが、これらに限定されない。窒素は、好ましい不活性ガスである。真空を使用することはまた、塩化水素の除去を助ける。
【００３５】
この予備熱処理には、トリメチレンカーボネートの沸点までの温度が関与し得る。この熱処理は、５０℃以下の低い温度で実行できるが、低い温度では、その熱処理には、完結するのに非実用的なほどに長い時間が必要であり得る。従って、この熱処理は、典型的には、殆どのクロロホルメート末端基を除去するのに十分な時間にわたって、５０℃と２５０℃の間、最も典型的には、５０℃と１５０℃の間で、実行される。次の工程段階では、クロロホルメート末端基を避けるのが好ましいが、一部のクロロホルメート末端基の存在は、容認できる。塩化水素を除去すると、不要な副反応の出現が最小になる。この熱処理は、１時間〜１２時間、典型的には、１時間〜１０時間であり得る。高い温度および長い時間を使用することは、クロロホルメート末端基の存在を痕跡レベルまで少なくするのに有用である。
【００３６】
本発明の実施態様では、クロロホルメート末端基のレベルが十分に低いことを決定するために、ホスゲン紙が使用され得る。ホスゲン試験紙は、クロロホルメートの存在の色変化表示を与える。本発明で使用できるホスゲン紙の一例には、ホスゲン用Ｃｈｅｍｃａｓｓｅｔｔｅ（登録商標）ＳＰ試験紙（これは、ＭＤＡ  Ｓｃｉｅｎｔｉｆｉｃ  Ｉｎｃ．，Ｌｉｎｃｏｌｎｓｈｉｒｅ，Ｉｌｌｉｎｏｉｓから入手できる）が挙げられるが、これらに限定されない。
【００３７】
このクロロホルメート加熱処理工程（もし使用するなら）に続いて、このポリカーボネート中間体は、解重合（または「分解」）してトリメチレンカーボネートを除去するために、さらに加熱される。この工程には、トリメチレンカーボネートの沸騰状態またはその近くで、減圧および高温の組合せを使用して、それにより、トリメチレンカーボネート蒸気を発生させることが有利であることが発見されている。図１は、トリメチレンカーボネートの沸点といくつかの公知データ点から誘導した圧力との関係を近似しているプロットを示す。トリメチレンカーボネートの気相状態には、図１の曲線の右側の温度と圧力との任意の組合せが挙げられる。
【００３８】
この分解工程により発生するトリメチレンカーボネート蒸気は、その反応容器から除去されて、凝縮する。この凝縮は、そのトリメチレンカーボネート蒸気を液相状態（図１の曲線の左側の任意の位置）に晒すことにより、達成される。
【００３９】
このポリカーボネート中間体の分解は、必要に応じて、適当な触媒を使用することにより、増大され得る。本発明で使用できる分解触媒には、亜鉛およびその有機塩および無機塩およびスズおよびその有機塩および無機塩が挙げられるが、これらに限定されない。好ましい分解触媒には、亜鉛粉末；酸化亜鉛；スズ粉末；ハロゲン化スズ（例えば、ＳｎＣｌ２）およびオルガノ−スズ化合物（例えば、ジブチルスズジアセテート）が挙げられる。
【００４０】
この液状トリメチレンカーボネートは、さらに処理するために、単離される。本発明の実施態様では、凝縮したトリメチレンカーボネートは、適当な容器に入れられ、そして固化される。このトリメチレンカーボネートを引き続いて使用するために、その容器は、加熱されて、このトリメチレンカーボネートが融解される。この容器は、ドラムまたはトートであり得るが、これらに限定されない。
【００４１】
本発明の実施態様では、この液状トリメチレンカーボネートは、固化され得る。一旦、固化されると、その固形トリメチレンカーボネートは、保存および使用に適当な固体形状に加工できる。例えば、固化したトリメチレンカーボネートは、顆粒形状または粉末形状に粉砕され得る。
【００４２】
このトリメチレンカーボネートは、蒸留、結晶化または再結晶により、精製できる。結晶化の場合、このトリメチレンカーボネートは、活性水素を含まない適当な有機溶媒に溶解される。次いで、その溶液は、トリメチレンカーボネート結晶が沈殿する温度まで冷却される。これらのトリメチレンカーボネート結晶は、次いで、回収される。適当な溶媒の非限定的な例には、アセトンがある。
【００４３】
本発明は、さらに特定すると、以下の実施例で記述されているが、これらの実施例は、多くの改良および変更が当業者に明らかであるので、例示にすぎないと解釈される。特に明記しない限り、全ての部およびパーセントは、重量基準である。
【実施例】
【００４４】
（実施例１〜６）
実施例１〜６は、従来のホスゲン化がトリメチレンカーボネートを直接生成するには効果のない方法であることを示す比較コントロール反応である。
【００４５】
（実施例１）
本実施例は、無溶媒系での従来のホスゲン化の一例である。その反応は、混合手段、加熱マントルまたは氷浴、温度計および冷却器を備え付けたガラス製反応容器にて、大気圧で、実行した。５０分間にわたって、１，３−プロパンジオール（４０．９ｇ、１．０８当量）に、ホスゲン（４９ｇ）を加えた。温度は、７〜１９℃に維持した。その反応期間後に取り出した試料は、ガスクロマトグラフィーで決定したように、６％のトリメチレンカーボネート（１，３−プロパンジオールを基準にして）および他の高沸点物質を含有していた。
【００４６】
（実施例２）
本実施例は、１，２−ジクロロエタン中にて、通常の添加様式を使用する従来のホスゲン化の一例である。使用した設備は、実施例１で記述したとおりであった。１０分間にわたって、ホスゲン（１８ｇ、１．２６当量）の１，２−ジクロロエタン（１００ｍｌ）溶液に、１，３−プロパンジオール（１１．０ｇ）を加えた。温度を５８〜７１℃に維持した。その反応期間後に取り出した試料は、ガスクロマトグラフィーで決定したように、トリメチレンカーボネートへの１３％の転化率（プロパンジオールを基準にして）を有していた。
【００４７】
（実施例３）
本実施例は、１，２−ジクロロエタン中にて、逆の添加様式を使用する従来のホスゲン化の一例である。
【００４８】
使用した設備は、実施例１で記述した通りであった。１時間にわたって、１，３−プロパンジオール（９．７ｇ）の１，２−ジクロロエタン（１００ｍｌ）溶液に、ホスゲン（２４ｇ、１．９当量）を加えた。温度を７５℃に維持した。その反応期間後に取り出した試料は、ガスクロマトグラフィーで決定したように、トリメチレンカーボネートへの５％の転化率（１．３−プロパンジオールを基準にして）を有していた。
【００４９】
（実施例４）
本実施例は、１，３−プロパンジオールおよびホスゲンを共に給送する従来のホスゲン化方法の一例である。使用した設備は、実施例１で記述したとおりであった。１時間にわたって、１，２−ジクロロエタンに、ホスゲン（２３ｇ、１．７当量）および１，３−プロパンジオール（１０．４ｇ）を共に給送した。その温度は、この反応期間中にて、８０℃で維持した。その反応期間後に取り出した試料は、ガスクロマトグラフィーで決定したように、トリメチレンカーボネートへの１６％の転化率（１，３−プロパンジオールを基準にして）を有していた。
【００５０】
（実施例５）
本実施例は、クロロベンゼン中で実行した従来の高温ホスゲン化の一例である。使用した設備は、実施例１で記述したとおりであった。１５分間にわたって、ホスゲン（２３．８ｇ、１．９１当量）のクロロベンゼン（１１０ｍｌ）溶液に、１，３−プロパンジオール（９．６ｇ）を加えた。その温度は、この反応期間中にて、１１１〜１２５℃で維持した。その反応期間後に取り出した試料は、ガスクロマトグラフィーで決定したように、トリメチレンカーボネートへの１６％の転化率（１，３−プロパンジオールを基準にして）を有していた。
【００５１】
（実施例６）
本実施例は、反応溶媒としてトルエンを使用する従来のホスゲン化の一例である。使用した設備は、実施例１で記述したとおりであった。５０分間にわたって、室温で、ホスゲン１５ｇ（１当量）のトルエン（１００ｍｌ）溶液に、１，３−プロパンジオール１当量（１１．３ｇ）を加えた。その粗生成物は、トリメチレンカーボネート（１，３−プロパンジオールを基準にして）に対する３．３％の転化出発物質を有していた。
【００５２】
実施例１〜６は、１，３−プロパンジオールを直接ホスゲン化すると、非常に低い非経済的な収率で、トリメチレンカーボネートが生成することを示している。溶媒、使用する温度または添加様式とは関係なく、１，３−プロパンジオールの直接のホスゲン化が有効ではないことが分かった。
【００５３】
（実施例７）
本実施例は、ポリカーボネート中間体を合成するのに続いて本発明のトリメチレンカーボネートに変換するビス−クロロホルメート方法の一例である。使用した設備は、真空ポンプおよび散布ラインも使用したこと以外は、実施例１で記述したとおりであった。
【００５４】
（合成：１，３−プロパンジオールのビス−クロロホルメート）
９０分間にわたって、ホスゲンのプール（３９４ｇ、３．００当量）に、１，３−プロパンジオール（１０１．０ｇ）を加えることにより、１，３−プロパンジオールのビス−クロロホルメートを調製した。その温度は、この添加期間中にて、３〜９℃で維持した。窒素パージを使用して、その反応器から、塩化水素を除去した。冷却器（−４０℃）を使用して、ホスゲンの損失を防止した。その生成物をガスクロマトグラフィーで分析すると、９１．８％（面積あたり）のビス−クロロホルメートであった。
【００５５】
（ポリカーボネートの合成）
９０分間にわたって、フラスコに、１，３−プロパンジオール（２６．５ｇ、１．０７当量）および１，３−プロパンジオールのビス−クロロホルメート（６５．６ｇ）を共に給送した。その温度を５０℃で維持し、２４ｍｍＨｇの圧力にした。次いで、このフラスコの温度を、５０℃で、減圧下にて（２４ｍｍＨｇ）、さらに４時間維持した。その混合物を加熱し、そして７５℃で、１００分間維持し、そして２４ｍｍＨｇの圧力を維持しつつ、３０分間にわたって、１００℃までさらに加熱した。その減圧を中断し、その温度を５０℃で１６時間維持しつつ、このフラスコに、窒素散布を導入した。このポリカーボネートは、ゲルパーミエーションクロマトグラフィー（これは、１２０−ｃｍ  ＰＬ−Ｇｅｌ  ５０Åゲルパーミエーションカラムを使用し、そのクロマトグラムに基づいて、その鎖長を視覚的に概算する）を使用して決定したように、主に、高分子量オリゴマー（構造ＩおよびＩＩで示したように、ｎ＞５）を含有していた。
【００５６】
（トリメチレンカーボネートの合成）
ジブチルスズジアセテート０．７ｇを追加したポリカーボネートの一部（２５．２ｇ）を、減圧下にて、分解した。そのフラスコを、Ｖｉｇｒｅｕｘ蒸留ヘッドで蓋をした。留出物画分を、以下の状態で集めた：
１）９４〜１０３℃および０．９ｍｍＨｇ（２．５ｇ、５７％トリメチレンカーボネート、ポット温度１９３〜２０５℃）、および
２）１０５〜１０８℃および０．９ｍｍＨｇ（１９．９ｇ、９９％トリメチレンカーボネート、ポット温度２０５〜２１８℃）。
【００５７】
２個の留出物画分に含有されたトリメチレンカーボネートの全体的な回収率は、充填したポリカーボネートを基準にして、ガスクロマトグラフィーにより決定したように、８５％であった。
【００５８】
（実施例８）
本実施例は、ポリカーボネートを合成するのに続いて本発明に従ってトリメチレンカーボネートに変換するビス−クロロホルメート方法の一例である。このビス−クロロホルメートは、実施例７で概説したようにして、調製した。
【００５９】
（ポリカーボネートの合成）
８０分間にわたって、フラスコに、１，３−プロパンジオール（３６．０ｇ、１．０５当量）および実施例７の１，３−プロパンジオールのビス−クロロホルメート（９０．０ｇ）を共に給送した。この添加期間中にて、このフラスコの温度を、５０℃で、約１２０ｍｍＨｇの圧力下にて、維持した。次いで、このフラスコを、５０℃で、減圧下にて（１２０ｍｍＨｇ）、さらに１７時間維持した。
【００６０】
（トリメチレンカーボネートの合成）
ジブチルスズジアセテート５ｇを追加したポリカーボネートの一部（７９．６ｇ）を、減圧下にて、分解した。そのフラスコを、Ｖｉｇｒｅｕｘ蒸留ヘッドで蓋をした。留出物画分を、以下の状態で集めた：
１）１０５〜１１０℃および０．４ｍｍＨｇ（７．４ｇ、１０％トリメチレンカーボネート、ポット温度１９４〜２１３℃）、および
２）１１０℃および０．４ｍｍＨｇ（５９．５ｇ、８３％トリメチレンカーボネート、ポット温度１５５〜２０５℃）。
【００６１】
２個の留出物画分に含有されたトリメチレンカーボネートの全体的な回収率は、充填したポリカーボネートを基準にして、ガスクロマトグラフィーにより決定したように、６３％であった。
【００６２】
（実施例９）
本実施例は、ポリカーボネートを合成するのに続いて本発明のトリメチレンカーボネートに転化する１，３−プロパンジオール方法を使ったホスゲン同時給送添加の一例である。使用した設備は、実施例７で記述したとおりであった。
【００６３】
フラスコに、１，３−プロパンジオール１０．５ｇを充填した。次に、このフラスコに、２．５時間にわたって、追加１，３−プロパンジオール（６５．６ｇ）およびホスゲン（９４ｇ）を共に給送した。その反応温度を、氷浴を使用して、１５〜３８℃で維持した。次いで、攪拌した混合物を加熱し、そして窒素を散布しつつ、５０℃で、１７時間維持して、塩化水素を除去した。
【００６４】
（トリメチレンカーボネートの合成）
この粗ポリカーボネートを、ホスゲン紙を使用して試験したところ、クロロホルメートが存在していた。このポリカーボネートを２グラムのジブチルスズジアセテートで触媒し、そして指示したように、減圧下にて、加熱した。Ｖｉｇｒｅｕｘカラムを使用して、蒸留により、以下の画分を集めた：
１）１１６〜１１８℃および２〜３ｍｍＨｇ（３．１ｇ、１４．４％トリメチレンカーボネート）、および
２）１２８〜１３７℃および２〜３ｍｍＨｇ（９０ｇ、９１．７％トリメチレンカーボネート）。
【００６５】
２個の留出物画分に含有されたトリメチレンカーボネートの全体的な回収率は、充填したポリカーボネートを基準にして、ガスクロマトグラフィーにより決定したように、８１％であった。
【００６６】
この実施例は、ビス−クロロホルメートを単離する必要がないことを立証している。このポリカーボネートは、ホスゲンおよび１，３−プロパンジオールから直接的に使用できる。この実施例はまた、塩化水素を除去するのに減圧に代えて窒素散布を使用できることを示している。
【００６７】
（実施例１０）
本実施例は、ポリカーボネートを合成するのに続いて本発明のトリメチレンカーボネートに転化する１，３−プロパンジオールへのホスゲン添加方法の一例である。使用した設備は、実施例７で記述したとおりであった。溶媒として、１，２−ジクロロエタンを使用する。
【００６８】
１，３−プロパンジオール（４０．７ｇ、１．０８当量）の１，２−ジクロロエタン（１５０ｍＬ）溶液に、５０分間にわたって、ホスゲン（４９ｇ）を加えた。その温度は、この反応期間中にて、５〜２５℃で維持した。その反応期間後に取り出した試料から、ホスゲンが存在していないこと、その試料が８％のトリメチレンカーボネートおよび他のそれより高沸点の物質を含有していることが明らかとなった。次いで、窒素ガスを散布しつつ、その粗反応混合物を、２時間にわたって、５０℃まで暖めた。
【００６９】
Ｖｉｇｒｅｕｘカラムを使用して、１７０℃までのポット温度で、減圧（５ｍｍＨｇ）を使って、低沸点物質を取り除いた。次いで、クラッキング触媒として、ジブチルスズジアセテート１．５２ｇ（１．７重量％）を加えた。そのオリゴマーの分解は、１７０〜２３０℃のポット温度および１２４〜１３４℃のヘッド温度にて、２〜３．５ｍｍＨｇで、起こった。２３ｇの粗７０％純度トリメチレンカーボネートを回収したところ、これは、ガスクロマトグラフィーにより決定したように、２９％のトリメチレンカーボネートの全体的な回収率を示した。
【００７０】
この実施例は、溶媒を使用してもトリメチレンカーボネートの収率を高めないことを示している。
【００７１】
（実施例１１）
本実施例は、ポリカーボネート中間体を合成するのに続いて本発明のトリメチレンカーボネートに転化するビス−クロロホルメート方法の一例である。このビス−クロロホルメートは、実施例７で概説したとおりに調製し、そして９４．３％のビス−クロロホルメートであった。実施例７と同じ設備を使用した。
【００７２】
１，３−プロパンジオール（７３．３ｇ）のビス−クロロホルメートのプールに、４０分間にわたって、１，３−プロパンジオール（２９．３ｇ、１．０５当量）を加えた。その温度は、この添加中にて、２０℃で維持した。窒素散布を使用して、塩化水素を除去した。次いで、この窒素散布を維持しつつ、そのフラスコを、５時間にわたって、５０℃まで暖めた。
【００７３】
次いで、ジブチルスズジアセテート（３．０ｇ）を加えた。蒸留には、Ｖｉｇｒｅｕｘ蒸留ヘッドを使用した。このフラスコを、減圧下にて、加熱し、そして以下の留出物画分を集めた：
１）４８〜１３３℃および２ｍｍＨｇ（４８．１ｇ、１２５−２００℃のポット温度を使うガスクロマトグラフィーにより測定した８４％のトリメチレンカーボネート）。
【００７４】
２）１３３〜１３４℃および４ｍｍＨｇ（２５．０ｇ、２００−２１０℃のポット温度を使うガスクロマトグラフィーにより測定した５５％のトリメチレンカーボネート）。
【００７５】
２個の留出物画分に含有されたトリメチレンカーボネートの全体的な回収率は、充填したポリカーボネートを基準にして、７３％であった。
【００７６】
この実施例は、その反応を５０℃のような適度の温度で行ったとき、良好な転化率が得られることを示している。
【００７７】
（実施例１２）
本実施例は、ポリカーボネート中間体を合成するのに続いて本発明のトリメチレンカーボネートに転化するビス−クロロホルメート方法の一例であり、これは、熱処理工程を含む。このビス−クロロホルメートは、実施例７で概説したとおりに調製し、そして９５％のビス−クロロホルメートであった。実施例７と同じ設備を使用した。
【００７８】
１，３−プロパンジオール（３８．６ｇ、１．０３当量）と１，３−プロパンジオールのビス−クロロホルメート（９９．３ｇ）との混合物を、以下の条件および時間にて、共に加熱した：１）５０℃で３時間、２）１００℃で１時間、および３）１５０℃で１９時間。サブナタント窒素散布を維持して、塩化水素が形成されるにつれて、それを除去した。
【００７９】
得られたポリカーボネートを、ホスゲン試験紙を使用して試験したところ、クロロホルメートが存在していなかった。
【００８０】
このポリカーボネートの一部を、減圧下にて、（分解触媒を追加せずに）、分解した。蒸留には、Ｖｉｇｒｅｕｘ蒸留ヘッドを使用した。このフラスコを、減圧下にて、加熱し、そして２３３〜２４３℃のポット温度で、以下の留出物画分を集めた：
１）１２５〜１３０℃および２．５ｍｍＨｇ（１７．６ｇ、８５．４％トリメチレンカーボネート）、
２）１３０〜１４５℃および２．５ｍｍＨｇ（４８．２ｇ、９５．９％トリメチレンカーボネート）、および
３）１４５℃および２．８ｍｍＨｇ（１５．２ｇ、８８．１％トリメチレンカーボネート）。
【００８１】
３個の留出物画分に含有されたトリメチレンカーボネートの全体的な回収率は、充填したポリカーボネートを基準にして、８０．１ｇ、すなわち、８０％の転化率であった。
【００８２】
この実施例は、分解触媒を使用しないときでも、この分解工程が有効であることを示している。さらに、この実施例は、その加熱工程によりクロロホルメートを実質的に含まないポリカーボネートが得られ、従って、安定かつ非腐食性であることを示している。
【００８３】
本発明は、その特定の実施態様の具体的な詳細に関連して、記述されている。詳細な説明を読んで理解すると、明らかな改良および変更が想起される。本発明は、添付の請求の範囲およびそれらの等価物に入る限り、このような全ての改良および変更を含むと解釈される。
【図面の簡単な説明】
【００８４】
【図１】図１は、トリメチレンカーボネートの沸点と圧力との関係のプロットである。
【図１】
2005513129.tif 000010
【国際調査報告】
2005513129.tif 000011
2005513129.tif 000012
2005513129.tif 000013